ПРИГОДНОЕ ДЛЯ ТЕРМООБРАБОТКИ ИЗДЕЛИЕ, ИМЕЮЩЕЕ ПОКРЫТИЯ НА ПРОТИВОПОЛОЖНЫХ СТОРОНАХ СТЕКЛЯННОЙ ПОДЛОЖКИ

1. Изделие с покрытием, включающее в себя первое покрытие и второе покрытие, нанесенное на стеклянную подложку, причем изделие с покрытием содержит:
первое покрытие, обеспеченное на первой стороне стеклянной подложки;
второе покрытие, обеспеченное на второй стороне стеклянной подложки так, что стеклянная подложка находится по меньшей мере между первым и вторым покрытиями;
причем с точки зрения наблюдающего за изделием с покрытием первое покрытие на стеклянной подложке имеет положительное цветовое значение a* при отражении, а второе покрытие на стеклянной подложке имеет отрицательное цветовое значение a* при отражении.
2. Изделие с покрытием по п. 1, в котором с точки зрения наблюдающего за изделием с покрытием первое покрытие на стеклянной подложке имеет отрицательное цветовое значение b* при отражении, а второе покрытие на стеклянной подложке имеет положительное цветовое значение b* при отражении.
3. Изделие с покрытием по любому предшествующему пункту, в котором первое и второе покрытия представляют собой противоотражающие (AR) покрытия.
4. Изделие с покрытием по любому предшествующему пункту, в котором первое покрытие на стеклянной подложке имеет отражение видимого света не более 15%, а второе покрытие на стеклянной подложке имеет отражение видимого света не более 15%.
5. Изделие с покрытием по любому предшествующему пункту, в котором первое покрытие на стеклянной подложке имеет отражение видимого света не более 5%, и второе покрытие на стеклянной подложке имеет отражение видимого света не более 5%.
6. Изделие с покрытием по любому предшествующему пункту, в котором первое покрытие на стеклянной подложке имеет отражение видимого света не более 2%, и второе покрытие на стеклянной подложке имеет отражение видимого света не более 2%.
7. Изделие с покрытием по любому из предшествующих пунктов, в котором ни первое покрытие, ни второе покрытие не содержат отражающего инфракрасное (ИК) излучение слоя на основе серебра.
8. Изделие с покрытием по любому предшествующему пункту, имеющее пропускание видимого света по меньшей мере 70%.
9. Изделие с покрытием по любому предшествующему пункту, имеющее пропускание видимого света по меньшей мере 90%.
10. Изделие с покрытием по любому предшествующему пункту, в котором все слои первого покрытия представляют собой прозрачные диэлектрические слои.
11. Изделие с покрытием по любому предшествующему пункту, в котором все слои второго покрытия представляют собой прозрачные диэлектрические слои.
12. Изделие с покрытием по любому предшествующему пункту, подвергнутое термообработке.
13. Изделие с покрытием по п. 12, подвергнутое термической закалке.
14. Изделие с покрытием по любому предшествующему пункту, в котором при термообработке при температуре по меньшей мере 580 градусов Цельсия первое покрытие на стеклянной подложке выполнено с возможностью обеспечения смещения цветового значения a* при отражении в положительном направлении с точки зрения наблюдателя вследствие термообработки, а второе покрытие на стеклянной подложке выполнено с возможностью обеспечения смещения цветового значения a* при отражении в отрицательном направлении с точки зрения наблюдателя вследствие термообработки.
15. Изделие с покрытием по любому предшествующему пункту, в котором при термообработке при температуре по меньшей мере 580 градусов Цельсия первое покрытие на стеклянной подложке выполнено с возможностью обеспечения смещения цветового значения b* при отражении в отрицательном направлении с точки зрения наблюдателя вследствие термообработки, а второе покрытие на стеклянной подложке выполнено с возможностью обеспечения смещения цветового значения b* при отражении в положительном направлении с точки зрения наблюдателя вследствие термообработки.
16. Изделие с покрытием по любому предшествующему пункту, в котором первое покрытие выполнено на той же стороне стеклянной подложки, с которой наблюдатель должен смотреть на изделие с покрытием.
17. Изделие с покрытием по любому предшествующему пункту, в котором изделие с покрытием, включающее в себя первое и второе покрытия на стеклянной подложке, имеет пропускание видимого света по меньшей мере 70%, значение a* при отражении от -5 до +5 и значение b* при отражении от -6 до +6.
18. Изделие с покрытием по любому предшествующему пункту, в котором изделие с покрытием, включающее в себя первое и второе покрытия на стеклянной подложке, имеет пропускание видимого света по меньшей мере 70%, значение a* при отражении от -3 до +3 и значение b* при отражении от -4 до +4.
19. Изделие с покрытием по любому предшествующему пункту, в котором первое покрытие содержит в направлении от стеклянной подложки первый прозрачный диэлектрический слой с высоким показателем преломления, имеющий показатель преломления (n) по меньшей мере 2,15; первый прозрачный диэлектрический слой с низким показателем преломления, имеющий показатель преломления не более 1,8; второй прозрачный диэлектрический слой с высоким показателем преломления, имеющий показатель преломления (n) по меньшей мере 2,15; и второй прозрачный диэлектрический слой с низким показателем преломления, имеющий показатель преломления не более 1,8; и
в котором второе покрытие содержит в направлении от стеклянной подложки первый прозрачный диэлектрический слой с высоким показателем преломления, имеющий показатель преломления (n) по меньшей мере 2,15; первый прозрачный диэлектрический слой с низким показателем преломления, имеющий показатель преломления не более 1,8; второй прозрачный диэлектрический слой с высоким показателем преломления, имеющий показатель преломления (n) по меньшей мере 2,15; и второй прозрачный диэлектрический слой с низким показателем преломления, имеющий показатель преломления не более 1,8.
20. Изделие с покрытием по п. 19, в котором все слои с низким показателем преломления первого и второго покрытий содержат оксид кремния.
21. Изделие с покрытием по любому из пп. 19, 20, в котором все слои с высоким показателем преломления первого и второго покрытий содержат оксид титана и/или ниобия.
22. Изделие с покрытием по любому из пп. 19-21, в котором второй слой с низким показателем преломления первого покрытия толще второго слоя с низким показателем преломления второго покрытия по меньшей мере на 75 Å.
23. Изделие с покрытием по любому из пп. 19-22, в котором второй слой с низким показателем преломления первого покрытия толще второго слоя с низким показателем преломления второго покрытия по меньшей мере на 100 Å.
24. Изделие с покрытием по любому из пп. 19-23, в котором второй слой с низким показателем преломления первого покрытия толще второго слоя с низким показателем преломления второго покрытия по меньшей мере на 130 Å.
25. Изделие с покрытием по любому из пп. 19-24, в котором второй слой с низким показателем преломления первого покрытия толще второго слоя с низким показателем преломления второго покрытия по меньшей мере на 160 Å.
26. Изделие с покрытием по любому из пп. 19-25, в котором второй слой с низким показателем преломления первого покрытия толще второго слоя с низким показателем преломления второго покрытия приблизительно на 100-250 Å.
27. Изделие с покрытием по любому из пп. 19-26, в котором первое и/или второе покрытие дополнительно содержит прозрачный диэлектрический слой со средним показателем преломления, имеющий показатель преломления (n) от 1,70 до 2,10, размещенный между вторым слоем с высоким показателем преломления и вторым слоем с низким показателем преломления.
28. Изделие с покрытием по п. 27, в котором слой со средним показателем преломления содержит оксид Nb и Si.
29. Изделие с покрытием по любому из пп. 19-26, в котором первое и/или второе покрытие дополнительно содержит прозрачный диэлектрический слой со средним показателем преломления, имеющий показатель преломления (n) от 1,70 до 2,10, размещенный над вторым слоем с низким показателем преломления.
30. Изделие с покрытием по п. 29, в котором слой со средним показателем преломления содержит оксид Zr и Si.
31. Изделие с покрытием по любому из пп. 1-18, в котором первое покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния; и
в котором второе покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния.
32. Изделие с покрытием по п. 31, в котором второй прозрачный диэлектрический слой, содержащий оксид кремния, в первом покрытии толще второго прозрачного диэлектрического слоя, содержащего оксид кремния, во втором покрытии по меньшей мере на 75 Å.
33. Изделие с покрытием по любому из пп. 31, 32, в котором второй прозрачный диэлектрический слой, содержащий оксид кремния, в первом покрытии толще второго прозрачного диэлектрического слоя, содержащего оксид кремния, во втором покрытии по меньшей мере на 100 Å.
34. Изделие с покрытием по любому из пп. 31-33, в котором второй прозрачный диэлектрический слой, содержащий оксид кремния, в первом покрытии толще второго прозрачного диэлектрического слоя, содержащего оксид кремния, во втором покрытии по меньшей мере на 130 Å.
35. Изделие с покрытием по любому из пп. 31-34, в котором второй прозрачный диэлектрический слой, содержащий оксид кремния, в первом покрытии толще второго прозрачного диэлектрического слоя, содержащего оксид кремния, во втором покрытии приблизительно на 100-250 Å.
36. Изделие с покрытием по любому из пп. 31-35, в котором первое и/или второе покрытие дополнительно содержит слой, содержащий оксид Nb и Si между вторым прозрачным диэлектрическим слоем, содержащим оксид Ti и/или Nb, и вторым прозрачным диэлектрическим слоем, содержащим оксид кремния.
37. Изделие с покрытием по любому из пп. 31-36, в котором первое и/или второе покрытие дополнительно содержит слой, содержащий оксид Zr и Si, расположенный поверх второго прозрачного диэлектрического слоя, содержащего оксид кремния.
38. Изделие с покрытием, включающее в себя первое покрытие и второе покрытие, нанесенное на стеклянную подложку, причем изделие с покрытием содержит:
первое покрытие, обеспеченное на первой стороне стеклянной подложки, при этом первое покрытие содержит множество диэлектрических слоев, имеющих различные показатели преломления;
второе покрытие, обеспеченное на второй стороне стеклянной подложки так, что стеклянная подложка находится по меньшей мере между первым и вторым покрытиями, и причем второе покрытие содержит множество диэлектрических слоев, имеющих различные показатели преломления;
при этом первое покрытие на стеклянной подложке выполнено с возможностью обеспечения смещения цветового значения a* при отражении при термообработке при температуре по меньшей мере 580 градусов Цельсия в положительном направлении с точки зрения наблюдателя вследствие термообработки, а второе покрытие на стеклянной подложке выполнено с возможностью обеспечения смещения цветового значения a* при отражении в положительном направлении с точки зрения наблюдателя вследствие термообработки.
39. Изделие с покрытием по п. 38, в котором первое и второе покрытия представляют собой противоотражающие (AR) покрытия.
40. Изделие с покрытием по любому из пп. 38, 39, в котором первое покрытие на стеклянной подложке имеет отражение видимого света не более 5%, и второе покрытие на стеклянной подложке имеет отражение видимого света не более 5%.
41. Изделие с покрытием по любому из пп. 38-40, в котором первое покрытие на стеклянной подложке имеет отражение видимого света не более 2%, и второе покрытие на стеклянной подложке имеет отражение видимого света не более 2%.
42. Изделие с покрытием по любому из пп. 38-41, которое имеет пропускание видимого света по меньшей мере 70%.
43. Изделие с покрытием по любому из пп. 38-42, в котором все слои первого и второго покрытий представляют собой прозрачные диэлектрические слои.
44. Изделие с покрытием по любому из пп. 38-43, в котором первое покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния; и
в котором второе покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния.
45. Изделие с покрытием по п. 44, в котором второй прозрачный диэлектрический слой, содержащий оксид кремния, в первом покрытии толще второго прозрачного диэлектрического слоя, содержащего оксид кремния, во втором покрытии по меньшей мере на 75 Å.
46. Изделие с покрытием по любому из пп. 44, 45, в котором второй прозрачный диэлектрический слой, содержащий оксид кремния, в первом покрытии толще второго прозрачного диэлектрического слоя, содержащего оксид кремния, во втором покрытии по меньшей мере на 100 Å.
47. Изделие с покрытием по любому из пп. 44-46, в котором второй прозрачный диэлектрический слой, содержащий оксид кремния, в первом покрытии толще второго прозрачного диэлектрического слоя, содержащего оксид кремния, во втором покрытии по меньшей мере на 130 Å.
48. Изделие с покрытием по любому из пп. 44-47, в котором первое и/или второе покрытие дополнительно содержит слой, содержащий оксид Nb и Si между вторым прозрачным диэлектрическим слоем, содержащим оксид Ti и/или Nb, и вторым прозрачным диэлектрическим слоем, содержащим оксид кремния.
49. Способ получения прозрачного стеклянного изделия с покрытием, включающий:
обеспечение изделия с покрытием, содержащего первое покрытие, обеспеченное на первой стороне стеклянной подложки, и второе покрытие, обеспеченное на второй стороне стеклянной подложки, таким образом, что стеклянная подложка находится по меньшей мере между первым и вторым покрытиями; и
термообработку изделия с покрытием при температуре по меньшей мере 580 градусов Цельсия так, что за счет термообработки (i) происходит смещение цветового значения a* при отражении первого покрытия на стеклянной подложке в положительном направлении с точки зрения предполагаемого наблюдателя вследствие термообработки, и (ii) происходит смещение цветового значения a* при отражении второго покрытия на стеклянной подложке в отрицательном направлении с точки зрения предполагаемого наблюдателя вследствие термообработки.
50. Способ по п. 49, в котором за счет указанной термообработки (i) происходит смещение цветового значения a* при отражении первого покрытия на стеклянной подложке в положительном направлении по меньшей мере на 1,0 с точки зрения предполагаемого наблюдателя вследствие термообработки, и (ii) происходит смещение цветового значения a* при отражении второго покрытия на стеклянной подложке в отрицательном направлении по меньшей мере на 1,0 с точки зрения предполагаемого наблюдателя вследствие термообработки.
51. Способ по любому из пп. 49, 50, в котором за счет указанной термообработки (i) происходит смещение цветового значения a* при отражении первого покрытия на стеклянной подложке в положительном направлении по меньшей мере на 2,0 с точки зрения предполагаемого наблюдателя вследствие термообработки, и (ii) происходит смещение цветового значения a* при отражении второго покрытия на стеклянной подложке в отрицательном направлении по меньшей мере на 2,0 с точки зрения предполагаемого наблюдателя вследствие термообработки.
52. Способ по любому из пп. 49-51, в котором первое и второе покрытия представляют собой противоотражающие (AR) покрытия.
53. Способ по любому из пп. 49-52, в котором первое покрытие на стеклянной подложке имеет отражение видимого света не более 5%, и второе покрытие на стеклянной подложке имеет отражение видимого света не более 5%.
54. Способ по любому из пп. 49-53, в котором все слои первого и второго покрытий представляют собой прозрачные диэлектрические слои.
55. Способ по любому из пп. 49-54, в котором первое покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния; и
второе покрытие содержит в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния.
56. Способ по п. 55, в котором второй прозрачный диэлектрический слой, содержащий оксид кремния, в первом покрытии толще второго прозрачного диэлектрического слоя, содержащего оксид кремния, во втором покрытии по меньшей мере на 75 Å.
57. Способ по любому из пп. 55, 56, в котором второй прозрачный диэлектрический слой, содержащий оксид кремния, в первом покрытии толще второго прозрачного диэлектрического слоя, содержащего оксид кремния, во втором покрытии по меньшей мере на 100 Å.
58. Способ по любому из пп. 49-57, в котором указанная термообработка представляет собой термическую закалку.
59. Способ по любому из пп. 49-58, в котором прозрачный стеклянный продукт с покрытием, включающий в себя покрытия на стеклянной подложке, после термообработки имеет пропускание видимого света по меньшей мере 90%.